FR 2472594 A1 19810703 FR 8027454 A 19801224 Composés du xanthène, produits et procédés photo- graphiques les mettant en oeuvre. La présente invention concerne de nouveaux composés du xanthène et leur utilisation par exemple comme colorants- filtres dans les produits et procédés photographiques. On sait que les pellicules photographiques et en particu- lier les pellicules polychromes peuvent varier, et généralement le font, d'un lot à l'autre en dépit des efforts faits pour ré-obtenir des pellicules identiques à celles qui précèdent. Les fabricants de pellicules photographiques polychromes ont mis au point un certain nombre de procédés pour diminuer les effets, sur l'image polychrome finale, des variations inévi- tables dans les opérations de fabrication. Ces variations sont réfléchies tout d'abord dans les déplacements de la balance des couleurs comme on peut le voir en comparant les courbes D log E des expositions individuelles à la lumière rouge, verte et bleue. L'équipement utilisé pour revêtir les pellicules polychromes est extrêmement précis et des variations entre les densités de recouvrement envisagées d'halogénure d'argent et/ou des matières formant l'image en couleurs se produisent. Des charges répétées d'émulsions d'halogénure d'argent peuvent, et généralement le font, varier dans leur réponse photographique. Des couches individuelles peuvent être séchées à des degrés légèrement différents. Les pellicules sont stockées pendant une certaine durée qui suit l'application du revêtement afin de permettre aux pellicules de vieillir, de sorte que des chan- gements dans la sensitométrie qui suivent l'application du re- vêtement ont l'occasion d'atteindre un palier avant d'être vendues. Si la pellicule est conçue pour être développée par une machine de traitement automatique ou dans une chambre noire, le traitement de la pellicule polychrome exposée est contrôlé dans des limites très étroites, typiquement à plus ou moins un demi-degré d'une température prescrite, afin de diminuer les variations sensitométriques d'une pellicule à l'autre.Si la pellicule polychrome est du type négatif, une occasion d'ajuster la sensitométrie se produit en tirant l'image positive finale souhaitée, opération durant laquelle l'exposition du tirage peut être filtrée en couleursd'u- ne façon appropriée. Les sources principalesdes variations sensitométriques no- tées ci-dessus existent également dans les pellicules polychro- mes pour procédés de diffusion-transfert, avec la complica- tion supplémentaire qu'une fois que la pellicule est emballée, les propriétés sensitométriques sont essentiellement fixées. L'occasion d'un réglage fourni dans le traitement en chambre noire, pratiquement parlant, ne peut plus être rencontr&par les utilisateurs de pellicules à auto-développement. Bien que les photographes professionnels et les photographes ama- teurs entraînés puissent être suffisamment adroits pour uti- liser les filtres correcteurs de couleurs, au moins pour ré- équilibrer en partie la balance des couleurs, l'utilisateur ordinaire de la pellicule ne sera qu'embarrassé par de tel- les opérations supplémentaires. L'utilisation de colorants-filtres dans les éléments photographiques est bien connue. Un tel colorant peut être incorporé sous forme d'un colorant filtre dans une couche ou des couches d'émulsion photosensibles)ou dans une couche appliquée sur une ou sur plusieurs couches d'émulsion photo- sensiblesjou bien entre deux couches d'émulsions sensibles à la couleur d'une façon différente/pour modifier le rapport de la lumière dans la couche d'émulsion ou pour contr6ler la composition spectrale de la lumière tombant sur la couche photosensible sous-jacente, ou bien ce colorant peut être incorporé comme colorant anti-halo dans une couche non photo- sensible placée de chaque c6té d'un support portant la ou les couches photosensiblep. Lescolorantsutilis ésdans ce but, en plus d'avoir des caractéristiques d'absorption spectrales exigées pour leur utiles ation envisagée, doivent être inertes photochimiquement, c'est-à-dire qu'ils ne doivent pas avoir d'effet nocif sur les propriétés de la couche ou des couches d'émulsion photo- sensible(s),et également qu'ils doivent pouvoir être déco- lorés ou éliminés pendant le traitement photographique afin de ne pas laisser de taches dans l'élément photographique traité. Dans.les procédés photographiques o le colorant est éliminé par dissolution dans une solution de traitement, il est généralement préféré que le colorant se décolore également afin d'éviter la contamination de la solution de traitement et d'empêcher le tachage de la couleur résiduelle dans l'élément photosensible traité. Bien que diverses classes de colorants ayant été propo- sés pour être utilisés dans les couches filtres anti-halo et les couches filtres correctrices de la couleur, les colorants utilisés jusqu'ici n'ont pas été entièrement satisfaisants. Certains de ces colorants tendent à diminuer la sensibilité, le voile, ou à exercer d'autres effets nocifs sur la matière photosensible. Cependant, le principal inconvénient des co- lorants utilisés précédemment est leur tendance à provoquer des taches à cause de leur décoloration incomplète ou-bien à revenir d'une certaine forme décolorée à la forme colorée originale. Par exemple, certaines classes de colorants en présence d'un réactif tel qu'un sulfite, blanchissent, c'est- à-dire se décolorent et, sauf si les colorants sont éliminés de la matière photosensible durant ou après le traitement, voient leur couleur réapparaître dans le temps. Parmi les classes de colorants filtres utilisés précédem- ment, il faut citer les triarylméthanes et les xanthènes. Par exemple, les brevets U.S. No 1 879 537, 1 994 876, 2 350 090 et 3 005 711 révèlent l'emploi de colorants du type fuchsone dans les couches anti-halo, et les brevets U.S. No 3 406 069 et 3 615 548 concernent des chélates métalliques des colorants fuchsone comme colorants anti-halo. Ceux-ci et d'autres types de colorants triarylméthane possèdent un ou plusieurs des inconvénients mentionnés ci-dessus, et en particulier les colorants antérieurs de ce type ont été difficiles à conserver décolorés à des pH normalement rencontrés pendant le traite- ment ultérieur pour le blanchiment et dans le produit final. Des xanthènes ont été utilisés dans les couches anti-halo qui sont éliminées pendant le traitement photographique. Par exemple les brevets U. S. N0 2 182 794, 2 203 767 et 2 303 768 décrivent l'utilisation des colorants de rhodamine dans certaines couches anti-halo qui sont éliminées durant le traitement dans un bain acide ou dans un bain de rinçage à l'eau ordinaire en fonction de caractéristiques de solubi- lité de la couche particulière. Les brevets U.S. n 106 520 de la demanderesse concer- nent des composés colorés du triarylméthane possédant dans leur structure triarylique un groupement 4'-oxo-l'-naphtylidène/ phénylidène, un groupement naphtyle/phényle et un groupement phényle substitué en position ortho par rapport à l'atome de carbone centrai avec un groupe qui subit une réaction de clivage irréversible en milieu basique pour donner un 1 groupement qui s'ajoute à l'atome de carbone central pour former un nouveau composé cyclisé qui est incolore. Les demandes de brevet U.S. n 106 902 et 106 901 de la demanderesse décrivent des colorants xanthéniques qui se décolorent éga- lement par clivage irréversible en milieu basique et,comme les 15. composés du triarylméthane mentionnés ci-dessus, offrent des avantages sur les colorants-filtres de l'art antérieur à cause de leur capacité de se décolorer complètement et irréversiblement en un produit incolore sensiblement inerte. La présente invention concerne une autre classe de colorants xanthéniques. Ces colorants possèdent un substi- tuant indolinyle sur les positions 3 et 6 et sont également utilisés comme colorants-filtres photographiques qui sont également exempts des défauts associés avec les colorants utilisés précédemment dans ce but. Les colorants de la présente invention qui seront définis en détail plus loin, sont des absorbants efficaces de radiations dans une gamme prédéterminée de la région visible de 400 à 700 nm, qui peuvent être incor- porés dans la gélatine ou autres agents liants colloïdaux perméables à la composition de traitement et qui sont décolorés à un pH alcalin pour donner un produit incolore. A cause de leur capacité à se décolorer complèement et irréversiblement en milieu basique, sans exiger de réactifs supplémentaires, tels qu'un sulfite pour la réaction de blanchiment,et parce que le nouveau produit incolore formé par clivage irréversible reste incolore en solution aqueuse sur une gamme de pH allant d'environ 4,5 à 14, le produit de clivage peut être retenu normalement dans l'élément photosensible photographique sans qu'il y est la possibilité pour la couleur de réapparaître dans le temps. En outre, étant non tachants, les composés sont habituellement sensiblement inertes par rapport à la matière photosensible et ainsi peuvent être placés dans une couche adjacente à une couche d'émulsion d'halogénure d'argent ou incorporés directement dans une couche d'émulsion sans qu'ils exercentun quelconque effet nocif sur les propriétés de l'émulsion. La demande de brevet U.S. n 106 506 intitulée Nouvelles matières formant des colorants d'image, produitset procédés photographiquesles mettant en oeuvre' de la demanderesse, déposée ce jour, concerne des matières donnant un colorant d'image,telles que des développateurs chromogènes,ayant un système chromophore comprenant un xanthène disubstitué sur les positions 3 et 6 dans lequel les substituants sur les positions 3 et 6 sont des groupes N- indolinyle, et avec leurs précurseurs. Les xanthènes ayant la structure (C2 5) 2N ri (C2o5)2 2. dans laquelle R est H ou -COCH3 sont décrits dans le Beilstein's Handbuch der Organischen Chemie, Vol. 27, p. 534. Ces composés sont synthétisés en condensant le m-diéthylaminophénol avec la saccharine à une température de 165 C pour donner le compose dans lequel R est H, composé qui est ensuite chauffé à l'ébul- lition avec l'anhydride acétique pour donner le dérivé N-acylé. Comme mentionné danscette encyclopédie, les solutions du composé Nacétyle sauf les solutions du composé non substitué sur l'azote (R=H), ne sont pas décolorées par ébullition et le groupe acétyle ne se sépare qu'après une ébullition prolongée avec une solution alcoolique d'hydroxyde de sodium. En plus du composé non substitué sur l'azote, il a été découvert que ce composé est incolore à un pH alcalin, faiblement coloré en milieu neutre et devient extrêmement coloré quand le pH est réduit 'à'pH 4. Par conséquent, un premier objet de la présente invention est la fourniture de- nouveaux composés du xanthène. Un autre objet de la présente invention est la fourniture de composés du xanthène utilisables dans les produits et procédés photographiques. Encore un objet de la présente invention est la fourni- 1t - ture de produits et de procédés photographiques utilisant les- dits composés. D'autres objets de-la présente invention apparaîtront plus nettement au fur et à mesure de la description. Selon la présente invention, de nouveaux composés du xanthène sont fournis qui possèdent un groupe N-indolinyle sur chacune des positions 3 et 6 et un groupement phényle substitué;sur la position 9,qui répond à la formule: R2 N X dans laquelle X est -o V2-N-COCH3 ou -S02-- - C02(CH2)2Y, o R' est un groupe alkyle1et Y est un groupe électro-attractif. Dans une autre réalisation, les produits et procédés photographiques sont fournis qui utilisent des composés du xanthène mentionné ci-dessus, composés qui sont décolorés d'une façon irréversible en formant de nouveaux composéscyclisésquand ils sont mis en contact avec une compo- sition alcaline de traitement photographique. Pour mieux comprendre la nature et les objets de la présente invention, on va se référer à la description détaillée ci-après en so'appuyant sur les dessins ci-joints sur lesquels: La figure 1 est une vue en coupe agrandie schématique> d'une pellicule de diffusiontransfert renfermant un composé du xanthène de la présente invention sous la forme d'une couche de colorant antihalo blanchissable; et la figure 2 est une vue en coupe agrandieschématique d'une autre pellicule de diffusion-transfert renfermant un composé de xanthène de la présente invention sous forme d'un colorant-filtre correcteur de couleursdans la couche récep- trice d'image. Spécifiquement, les composés utilisés en accord avec la présente invention peuvent être représentés par la formule (I) N. N. NX 10. N. X i' A0 dans laquelle X est -SO 2-- --COCH3 ou -S02- --C02 (CH2)2Y, ol R' est un groupe alkyle; Y est un groupe électro-attractif, et A est un anion. Par groupe électro-atractif, on désigne un groupe ayant une valeur sigma pratiquement positive telle que définie par l'équation de Hammett. Le groupe électro-atractif Y a de préférence une valeur sigma positive (Cr-) supérieure à 0,6. Les groupes électro-atractifs préférés sont les groupes nitro, cyano, -S02CH3; -SO2; _ -SO2CH3; COCH3; et -S02N(CH2Ph)2. La valeur sigma pour ces groupes et d'autres groupes tels que -CHO, -COOH, -COOC2H5 et -CONH2, a été mentionnée par Eugene Miller, dans Methoden Der Organischen Chemie, Georg Thieme éditeur, Stuttgart, 1970, p. 78,en termes de valeurs de î^baséessur l'ionisation desphénols p-substitués. L'anion associé avec les composés du xanthène de la présente invention, c'est-p-dire que A dans la formule I ci-dessus, peut être un quelconque des anions simples, par exemple tosylate, méthanesulfonate, sulfate, nitrate, perchlorate, acétate, oxalate ou halogénure, tels que chlorure ou bromure. Les composés du xanthène préférés de la présente invention sont les composés de formule I dans laquelle ledit X est -SO2- -C2 (CH2) 2Y. Il doit être bien entendu que d'autres formes de réso- nance des composés de la présente invention sont prévues pour être englobées par la formule I. Comme mentionné ci-despus, les composés de la présente invention sont colorés initialement, c'est-à-dire- capables d'absorber la radiation visibleet,à un pH alcalin, sont transformés en un produit incolore en subissant une réaction de clivage irréversible avec une base. Le produit _ incolore formé est un nouveau composé qui est différent du composé coloré et ne peut plus redonner ce composé coloré par changemeht de pH. En particulier, c'est le groupe X substitué sur le groupement phényle qui subit la réaction de clivage irréversible en solution alcaline,réaction qui est corplète dans un temps prédéterminé à un pH alcalin prédéterminé pour donner le nouveau composé incolore, notamment le sulfonamide cyclique tel qu'illustré par les réactions suivantes dans 1CH3 lesquelles X est S2-N -CO2(CH2)2 et A est B. N r-X. BP N.SO -N-CO2(CH2)2Y colore OHG C N t aNX -CHz IN-CH 3 + C02 _"- +CHi2=CHY/ incolore HOCH2CH 2Y Il faut noter que les sous-produits formés par clivaqe du aroupe X sont également incolores. Parce que ladite réaction de clivage se déroule à une vitesse supérieure à des pH plus élevés, les composés de la présente invention sont particu- lièrement appropriés pour être utilisés dans des procédés photographiques o le pU est maintenu supérieur à environ 10, au moins pendant la durée nécessaire pour la décoloration en le produit cyclisé correspondant. Les colorants xanthéniques de la présente invention-- e - peuvent être-préparés par exemple: (a) en faisant réagir le dichlorure de sulfonefluorescé- ine avec l'indoline pour donner le composé substitué par deux radicaux indolinyle et qui a la formule: N 0 X N I N N N SQ0 (b) en faisant réagir ledit composé substitué par deux radicaux indolinyle avec le pentachlorure de phosphore ou le chlorure de thionyle pour obtenir le chlorure de sulfonyle correspondant ayant la formule: o Ni XN NX N SOClCl C 2l@/POC12- (c) en faisant réagir ledit chlorure de sulfonyle avec l'ammoniac pour obtenir le sulfonamide cyclique correspondant ayant la formule: - - (d) en faisant réagir ledit. sulfonamide cyclique avec - unagent d' alkylation pour obtenir le N-R.'-sulfonamide corres- pondant ayant la formule: (e) en-faisant réagir ledit N-R'-sulfonamide avec un agent réducteur pour obtenir le produit de réduction corres- pondant ayant la formule: (f) en faisant réagir ledit produit de réduction avec l'agent d'acylation approprié, par exempb ClCOCH ou ClC02(CH2) 2Y,pour obtenir le précurseur leuco-colorant ayant la formule, l1 R' R' dans laquelle X est _S02- N-COCH3 ou -S02-N -CO2(CH2)2Yo R' est un groupe alkyle et Y est un groupe électro-attractif; et (g) en oxydant ledit précurseur de leuco colorant, de préférence en utilisant l'o- chloranile comme agent oxydant, puis en isolant la matière colorante de son complexe o-chlora- nile avec un acide pour obtenir la matière colorante. Eventuel- lement, le composé du stade (a) peut être aussi synthétisé en plusieurs stades en remplaçant seulement un des deux groupes chloro du dichlorure de sulfonefluorescéine de départ par un groupe indolinyle puis en.faisant réagir ce produit intermédiaire avec l'indoline pour remplacer le groupe chloro restant. La présente invention est illustrée par les exemples descriptifs et non limitatifs ci-après. Exemple 1 Préparation du composé ayant la formule B P SO2-N- C02(CH2)2SO 2C 3 CH3 (a) une solution de:8,10 a (0,02 M) de dichlorure de 24?72594 sulfonefluorescéine (3,.6-dichlorosulfofluorescéine) Ci- -Ci et 9,6 g (0, 08 M) d'indoline dans 500 ml de méthanol est - chaufféeau reflux pendant 3 heures. Le produit de la réaction est filtré à chaud, lavé avec deux parties de 100 ml chacune d'éthanol et d'éther éthylique puis séché sous vide pour obtenir 10,18 g du composé X N v N N N N N SQ3 Le procédé ci-dessus est répété en utilisant 81 g de dichlorure de sulfonefluorescéine et 100 g d'indoline dans 3300 ml de méthanol pour obtenir 107,4 g du composé di(N-indolinyl). (b) Un mélange de:10,1 g (17,8 mM) du composé du stade (a) et de 12,5 gcepentachlorure de phosphore dans 200 ml de chloroforme est chauffé sur un bain-marie bouillant pendant 4 heures puis-laissé sous agitation à la température ordinaire toute une nuit. Le mélange bleu sombre est lavé avec de l'eau (trois fois 150 ml), séché sur du sulfate de magnésium, et le solvant est éliminé en laissant un résidu huileux renfermant le composé ayant la formule: C X C1 /POC120 S02C NSO2ci (c) Le résidu huileux obtenu dans le stade (b) est dissous dans environ 30 ml de dichlorométhane et cette solution est ajoutée à une solution de dichlorométhane refroidi par de la glace, saturée d'ammoniac. Le mélange résuitant est laissé sous agitation à la température ordinaire pendant 5 heures, puis filtré-et le solvant est éliminé. La matière résiduelle est triturée avec 100 ml d'éthanol et filtrée pour obtenir 7,4 g d'un produit solide bleu clair. Le produit solide est extrait en continu avec du méthanolpendant environ 24 heures pour obteniraprès séchage sous vide, 6 g du composé de formule: N N C 'N (d) 1 g (1,76 mM) du composé du stade (c) est mis en suspension dans l'éther 2-méthoxyéthylique. A cette suspension sont ajoutés218 mg (1,94 mM) de t-butylate de potassium et le mélange est laissé sous agitation à la température ordinaire pendant 1/2 heure durant laquelle la matière de départ se dissout. Ensuite, 0,189 ml (252 mg; 2,0 mM) de sulfate de diméthyle est ajouté en une seule fois et le mélange réactionnel est laissé sous agitation à la température ordinaire pendant 1 heure 1/2. Le mélange est versé dans 200 ml d'eau qui contient g de chlorure de sodium. Après chauffage pendant environ minutes, ie produit de la réaction est précipité. Le précipité est recueilli par filtration, lavé et séché pour obtenir 0,98 g du composé de formule: N NC 1t ' S 02 sous forme d'un produit solide bleu clair. (e) 900 mg (1,54 mM) du composé du stade (d) sont dissous-dans 20 ml d'acide acétique glacial sous une atmosphère d'azote. Ensuite, 900 mg de poudre de zinc sont ajoutés et le mélange est chauffé dans un bain d'huile à 50 C pendant 4 heures. Le mélange est filtré et le résidu est lavé avec de l'acide acétique glacial. Le résidu est lavé avec de l'éther, séché sous vide, dissous dans environ 50 ml de chloroforme, et filtré pour éliminer le zinc en excès et les sels.Le solvant est chassé du filtrat en laissant 0,8 g du composé de forule: O HN N. SOQ-NHCH3 (f) Une solution de 0,79 g (1,35 mM) du composé du stade (e) dans 10 ml de pyridine est traitée avec 504 mg (2,7 mM) de ClC02CH2CH2SO2CH3 sous une atmosphère d'azote toute une nuit. Le lendemain matin, la chromatographie en couche mince (TLC) d'un échantillon du mélange réactionnel montre qu'une certaine quantité de matière xanthénique de départ n'a pas réagi. On ajoute une autre portion de 540 mg de chloroformiate au mélange réactionnel et le maange est laissé sous agitation à la température ordinaire sous azote pendant 6 heures. La TLC ne révèle plus la présence de matière de départ. Le mélange est versé dans 100 ml d'eau et extrait avec du chloroforme ( 3 x 25 ml). Les extraits combinés sont lavés avec HC1 lN ( 3 x 25 ml), séchés sur du sulfate de sodium et le solvant est chassé sous vide pour obtenir une huile vert sombre. Cette huile est dissoute dans environ 50 ml de chloroforme,.lavée avec HC1 1N. (3 x 35 ml) et séchée sur du sulfate de sodium pour obtenir 0,74 g du 10.précurseur leuco-colorant de formule: N v/ XX* - NX H N stSo2 IWC 2(CH2)2o2CH3 H -CH3 (g) Une solution de 0,50 g (0,70 mM) du composé du stade (f) dans 25 ml de chloroforme est traitée avec 184,4 mg (0,75 mM) d'o-chloranile. Cette solution qui vire immédia- tement à la couleur cyan est agitée à la température ordinaire pendant 1 heure. La TLC montre qu'il y a encore présent du précurseur leucocolorant. Une autre portion de 35 mg (0,14 mM) d'o-chloranile est ajoutée et le mélange est chauffé au reflux pendant 1 heure. La TLC révèle qu'il n' y a qu'une faible quantité de matière de départ présente. Le mélange est refroidi dans un bain de glace puis saturé avec del'acide brcmhydrique gazeux. Le mélange est laissé revenir à la température ordinaire puis versé dans 250'ml d'éther éthylique. Le précipité est filtré, lavé avec de l'éther et séché sous vide pour obtenir 515 mg du composé en titre. Exemple 2 Préparation du composé de formule: BrG Le composé de formule: 1 0 est préparé selon le même procédé mentionné dans les stades (a) à (e) de l'exemple 1 ci-dessus, et 1 g (1,7 mM). est dissous dans 10 ml de pyridine sèche sous une atmosphère d'azote. 0,250 ml (267 mg; 3,4 mM) de chlorure d'acétyle est ajouté à la solution de pyridine et le mélange réactionnel est agité à la température ordinaire pendant 4 heures. La TLC révèle qu'il reste encore de la matière xanthénique de départ niayant pas réagi. Une autre portion de 0,25 ml de chlorure d'acétyle est ajoutée et le mélange réactionnel est- agité toute-la nuit. Le mélange est ensuite versé dans 125 ml d'eau, filtré, et le produit solide recueilli est lavé avec de l'eau et séché sous vide pour obtenir 0,95 g du précurseur leuco-colorant de formule: Une solution de 247,1 mg (0,040 mM) de ce précurseur leuco-colorant dans 12 ml de chloroforme est traitée avec 103,3 mg (0,42 mM.)d'o-chloranile. Le mélange réactionnel- vire du vert clair au cyan foncé en l'espace d'une minute. Le mélange est laissé sous agitation à la tmpérature ordixiaire pendant environ 1/2 heure puis chauffé au reflux pendant 1 heure. Le mélange est refroidi dans un bain de glace,saturé avec de l'acide bromydrique gazeux, laissé revenir à la température ordinaire puis versé dans 200 ml d'éther. Le composé en titre est recueilli par filtration, lavé avec de l'éther puis séché sous vide. Le dichlorure de sulfonefluorescéine est préparé de la façon suivante: Dans un ballon à fond rond à trois bols de 5 litres>équipé d'un agitateur à pales,d'un réfrigérant à reflux et d'un thermomètre, on place 1,5 litre d'acétate d'éthyle qui est ensuite refroidi à 0 C en utilisant un bain 'de glace. 250 g de sulfonefluoréscéine sont ajoutés suivispar 200 ml de chlorure de thionyle. La température s'élève légèrement. On laisse la température retomber à 0 C. 750 ml de N,N-di- méthylformamide (DMF) sont ensuite ajoutés en une seule fois. La température s'élève à environ 30 C. Une fois les additions terminées, le mélange est agité pendant 1 heure. Le bain de glace est enlevé pour laisser la température du mélange réactionnel remonter à la température ordinaire, après quoi le mélange est placé sur un bain-marie bouillant et chauffé au reflux sous agitation. Pendant le chauffage, le mélange devient d'une couleur plus claire et s'épaissit. (La couleur était brune). Après le chauffage au reflux pendant 10 à 15 minutes, le mélange réactionnel est placé dans un bain de glace et refroidi à 0 C en agitant continuellement. Le mélange réactionnel froid est filtré et lavé avec une solution refroidie de DMF 15%/acétate d'éthyle jusqu'à ce que la couleur du précipité devienne aussi claire que possible, puis est lavé avec de l'éther. Après aspiration sous une feuille caoutchouc, le dichlorure de sulfonefluoréscéine est séché à l'air. Obtenu 184,3 g (68%); purifié à 99,7 % par L.C. Les caractéristiques spectrales d'absorption en termes de Xmax mesurée dans l'éthanol pour les colorants préparés dans les exemples 1 et 2, sont indiquées dans le tableau 1 ci-dessous. TABLEAU'I Exemple 1 max (my) 670 620 Epsilon 51900 32000 - Exemple 2)max (np) 670 620 Epsilon 43400 28000' - Egalement, on a observé que les solutions des composés des exemples 1 et 2 dans le méthanol ou l'éthanol se décolorent quand on les traite avec une solution aqueuse de NaOH 1N. Comme on l'a dit précédemment, le nouveau produit de clivage cyclisé formé quand les composésde la présente invention subissent le clivage irréversible en solution -alcaline aqueuse,a la formule: SO2 CONPOSE A Bien que le substituant alkyle sur l'atome N du groupe X n'est pas essentiei pour donner un produit de clivage qui reste incolore quand le pH est diminué, il est souhaitable de subs- tituer ainsi ledit atome N pour augmenter l'epsilon du colorant qui n'a pas subi de clivage afin d'obtenir un conposé plus fortement coloré. Une solution méthanolique du produit de clivage A mentionnée ci-dessus et des solutions méthanoliques des composés B à G ayant les structures mentionnées ci-dessous sont ajoutées à une série de solutions tamponnéesayant un pH de 4, 5, 6 et 7,respectivement,afin de déterminer le pH voisin auquel ces composés se colorent quand le pH descend au-dessous des valeurs alcalines. Les résultats sont mention- nés dansle tableau II ci-dessous. CO!,POSE B (CH3) 2NS 2 /\ ODMPOSE c CH. (CH3) Cil N3 S02N(CH3)2 CH H3) IH3N SO2N(CH) 2 - Nl{ -SO2 COMPOSE D I(Ci3) 2 CO-PTSE E Composé F (C2H5) 2N (C2H5) 2 Composé G Composé A B C D E F TABLEAU II pH 4 pH 5 + o + o ++ ++ ++ o o + + G +++ +++ =couleur très intense ++ =couleur intense + =couleur faible - o = incolore pH 6 O pH 7 o o O o o + + ++ o o + En se référant au tableau II, on voit facilement que le produit de clivage des colorants de la présente invention (composé A) et également le composé B sont incolores à pH 5 et ne sont que faiblement colorés à pH 4 et,à l'exception des composés C et D, les autres composés sont colorés à.pH 6 ou 7, et se colorent plus fortement à des pH plus bas, en particulier c'est le cas du composé G. D'après les résultats mentionnés ci-dessus, on peut voir que les produits de clivage des composés du xanthène de -la présente invention possédant des groupes N-indolinyle sur les positions 3 et 6, de même que les composés 3,6-N-phényle possédant des substituants électro- attractifs sur les groupes N-phényle, restent incolores jusqu'aux environ de pH 4,5. Bien que les groupes indolinyle des composés de la présente invention puissent également contenir des substituants électro.- attractifs, ces substituants ne sont pas nécessaires pour maintenir le sulfonamide cyclique cyclisé à des pH plus faibles. En plus de cette propriété,les composés de la présente invention avant clivage absorbent] es radiationssurtout dans la gamme de longueurs d'ondes allant de 600 à 800 nm, tandis que les composés C et G absorbent les radiationsessentiellement dans la gamme de longueurs d'ondes de 500 à 600 nm. Les composés du xanthène comportant des groupes 3,6-N-phényle substitués par des substituants électro-attractifs, qui donnent des produits de clivage tels que le composé C, et leur utilisation dans les produits et procédés photographiques sont décrits et revendiqués dans la demande de brevet US n 106 901 mentionnée ci-dessus. Comme mentionné précédemment, les colorants de la présente invention ont la capacité de se décolorer complètement et d'une façon irréversible en milieu basique en subissant une réaction de clivage irréversible dans un temps prédéterminé à un pH prédéterminé pour donner un nouveau composé incolore qui reste incolore atxpH normalement rencontré pendant le traitement quisuit le"blanchiment', de sorte que le nouveau composé peut être maintenu dans une pellicule photographique,par exemple dans un élénent photosensible sans qu'il y est une possibilité pour la couleur de réapparaître avec le temps. Typiquement, les colorants peuvent être choisis pour être utilisés camme colorants anti-halo, par exemple dans une couche qui n'est pas sensible à la lumière placée entre une couche d'émulsion d'halogénure d'argent photosensible et le support. Egalement, les colorants peuvent être choisis pour être utilisés comme colorants-filtres correcteurs de couleurs si l'absorption de la lumière dans une gamme de longueurs d'ondes particulière pendant l'exposition est souhaitable pour réaliser la balance des couleurs appropriée. Les pellicules caractéristiques dans lesquelles les colorants de la présente invention peuvent être avantageusement utilisés comme colorants anti-halo, sont décrites par exemple dans le brevet britannique n0 1 482 156. Ces pellicules com- prennent dans l'ordre suivant lequel la lumière incidente les traverse, un filtre polychrome additif, une couche d'émulsion d'halogénure d'argent photosensible, une couche anti-halo dans laquelle le composant choisi peut être placé et, de préférence, une couche réceptrice d'image. Comme on le décrit dans ce brevet mentionné, l'exposition à la lumière de la couche d'ha- logénure d'argent est réalisée à travers le filtre qui possède les éléments-filtres optiques transmettant sélectivement des parties prédéterminées de la radiation incidente, par exemple la lumière rouge, verte et bleue à la couche d'halogénure d'argent photosensible sous-jacente. Après le traitement photo- graphique avec une composition aqueuse alcaline de traitement, le complexe argentique soluble est transféré par diffusion et déposé dans une couche réceptrice d'image superposée comme une fonction du degré d'exposition de l'halogénure d'argent derrière chaque élément-filtre. L'image argentique ainsi formée peut ensuite servir à moduler la quantité de lumière traversant les éléments-filtres dans la direction inverse pendant la projection à travers un support transparent.. Dans une réalisation préférée, la couche réceptrice d'image est placée entre la couche d'émulsion d'halogénure d'argent photosensible et le filtre polychrome additif et reste en position comme une partie d'une pellicule intégrée avant, pendant et après la formation de l'image. Le colorant anti-halo est placé dans une couche perméable à la composition de traitement adjacente à. la couche photosensible sur le côté opposé du filtre et sert à empêcher la réflexion, ou la diffusion en retour, de la lumière incidente qui a traversé la couche photosensible éliminant ainsi l'exposition. la lumière des grains d'halogénure d'argent dans la couche photosensible autres que ceux se trouvant sur le trajet prévu pour l'expo- sition à la lumière. Comme noté ci-dessus, les colorants de la présente invention sont également utilisés comme colorants-filtres correctifs de couleurs dans une pellicule photographique comprenant des éléments photosensibles polychrome stratifiés utilisant une couche d'halogénure d'argent sensible à la lumière bleue, une couche d'halogénure d'argent sensible à la lumière verte et une couche d'halogénure d'argent sensible à la lumière rouge, et particulièrement dans les pellicules de diffusion-transfert à négatif-positif intégrés, dans les- quelles la couche réceptrice d'image, portant l'image de transfert en couleur n'est pas séparée des couches photo- sensibles développées après le traitement, mais o les deux composants sont maintenus entre eux sous forme d'un stratifié permanent. Y compris comme faisant partie du stratifié est une couche de matière réfléchissant la lumière, de préférence du dioxyde de titane, placée entre la couche réceptrice d'image et la ou les couche(s) photosensible(s) développée(s). La couche réfléchissant la lumière séparant le composant portant l'image et le composant photosensible, fournit un fond blanc pour l'image de transfert et masque la ou les couche(s) photosensible(s) développée(s). En plus de ces couches, le stratifié comprend généralement des couches ou des supports extérieurs stables en dimensions, dont au moins l'un est transparent, de sorte que l'image de transfert résultante peut être vue par réflexion contre le fond fourni-par la couche réfléchissant la lumière. Des pellicules caractéristiques de ce genre sont décrites dans les brevets US n0 2 983 606, 3 415 644, 3 415 645. et 3 415 646 ainsi que dans les brevets US n03 594 164, 3 594 165 * et 3 647 437.La demande de brevet US no132 424 qui est une continu- ation en partie du brevet US n0537 124, concerne des pellicules de diffusion- transfert polychromes, dans lesquelles une couche d'un colorant, de préférence d'un colorant blanchissable par la composition de traitement, est placée de façon à ce que l'exposition à la lumière soit effectuée à travers elle, ladite couche de colorant étant efficace comme filtre correc- teur de couleurs Pour plus de commodité, la.spécification de cette demande est particulièrement incorporée dans la présente demande. S'ils sont utilisés comme colorants anti-halo,comme colorants-filtres correcteurs de couleurs ou dans d' autres applications classiques de filtres photographiques, les colorants de la présente invention,quand ils sont placés dans 0. une couche perméable à la composition de traitement, sont décolorés complètement et irréversiblement par contact avec une compition aqueuse alcaline de traitement pendant la durée nécessaire pour transformer le composé colorant coloré en le-nouveau composé incolore cyclisé'. La durée nécessaire à la décoloration, c'est-à-dire à la transformation du composé coloré en le produit incolore via ladite réaction de clivage irréversible, peut être mesurée à un quelconque pH alcalin donné,et pendant une durée de décoloration choisie, le pH de la composition de traitement en contact avec le colorant-filtre coloré et restant en contact avec lui, devra être au moins aussi élevé que le pH prédéterminé pour obtenir la durée de décoloration choisie. En termes de 1/2 T, le composé préféré a une demi-vie 1/2 T, dans une solution de NaOH sensiblement 1 N, d'environ 30 secondes ou moins. Par 1/2 T, on désigne le temps mesuré pour que la moitié dudit colorant coloré se décolore. Les colorants de la présente invention peuvent être incorporés dans la couche appropriée de la pellicule photo- graphique en utilisant une quelconque des techniques connues dans l'art. Par exemple, le composé choisi peut être dissous dans le solvant approprié puis dispersé,en présence d'agents mouillants si on le désire, dans une solution d'enduction contenant un liant colloîde hydrophile, par exemple la gélatine, et la solution.d'enduction résultante est appliquée sous la forme de couche désirée, par exemple,appliquée sur un support transparent pour donner une couche anti-halo, ou bien appliquée sur la couche photosensible la plus extérieure d'un élément photosensible polychrome,multicouches,pour donner une couche-filtre correctrice de couleursà travers laquelle -25 l'exposition à la lumière est faite. La concentration du composé dans la couche variera en fonction du produit dans lequel la couche-filtre doit être utilisée et peut être facilement déterminée empiriquement pour fournir la densité optique nécessaire en vue de l'utilisation spécifique. ilfaut noter que les colorants de la présente invention peuvent être utilisés en combinaison entre eux et également peuvent être utilisés en combinaison avec d'autres classes de colorants utilisés préalablement dans les couches filtrantes anti-halo9cor- le rectrices de couleurs et dans les autres couches filtrantes. La figure 1 du dessin ci-joint qui illustre une réa- lisation de la présente invention, est une vue en coupe agran- die d'une pellicule intégrée pour diffusion-transfert com- prenant un support pelliculaire transparent ou support l portant sur une face dans l'ordre, un filtre 3 polychrome additif com- prenant une pluralité d'éléments filtres primaires de couleur rouge, une pluralité d'éléments filtres primaires de couleur verte et une pluralité d'éléments filtres de couleur bleue disposés suivant une distribution géométriquement répétitive, côte à côte, dans sensiblement un seul plan, une couche 5 insensible à la lumière portant les germes de précipitation de l'argent, une couche photosensible 7 contenant les cristaux d'halogénure d'argent et une couche anti-halo 9 contenant un ou plusieurs colorants filtres de la présente invention. Comme indiqué dans le brevet britannique n' 1 482 156 sus-mentionné, le degré d'absorption de la lumière de la couche anti-halo dans de telles pelliculespeut varier dans-d'assez larges limites mais habituel- lement la couche anti-halo possède une densité de transmission allant d'environ 0,4 à 1,4. De préférence, la densité detrans- mission est supérieure à 0,6 de sorte que,dans le cas o une pluralité de pellicules est utilisée empilées les unes sur les autres pendant l'exposition à la lumière, la couche anti-halo aura une densité suffisante, c'est-à-dire une capacité d'absor- ption de la lumière pour inhiber sensiblement le pouvoir ré- flecteur ainsi que pour empêcher l'exposition à la lumière des pellicules qui se trouvent en-dessous. Dans la détermination de la capacité d'absorption de la lumière appropriée pour le cyan, le magenta et le jaune en vue de corriger-les couleurs, des filtres "pour la compensation chromatique", tels qu'utiLlisés classiquement sur le devant de l'objectif de la caméra, peuvent être utilisées de façon classique comme un procédé commode d'approximation du type et de la quantité de filtration qu'il serait souhaitable d'obtenir. Une couche contenant le ou les colorant(s) correctif(s) de couleurs approprié(s) dans une densité correspondante peut ensuite être fournie sous forme d'une couche à travers la- quelle l'exposition à la lumière doit être faite. Les images polychromes de diffusion-transfert peuvent - être obtenues en utilisant une variété de dispositions de la couche réceptrice d'image et des émulsions d'halogénure d'argent. Ainsi, ces couches peuvent être portées par un sup- port commun amené en superposition après exposition à la lumière. Une structure de la pellicule particulièrement avan- tageuse est indiquée dans le brevet US n' 3 415 644 dans la- quelle les couches exigées sont superposées avant et pendant l'exposition à la lumière, et ces couches sont maintenues su- perposées sous forme d'un stratifié permanent après traitement et formation de l'image. De telles pellicules contiennent typiquement une couche ou un support extérieur transparent à travers laquelle ou lequel l'exposition à la lumière est ef- fectuée et l'image polychrome finale vue, et une autre couche. ou un support extérieur portant au moins les couches photo- sensibles, ce dernier support étant opaque. Tandis que ces supports ou ces éléments en forme de feuille peuvent simplement être maintenus superposés l'un à l'autre, par exemple par un ruban de fixation entourant les bords, dans la réalisation préférée, ces éléments sont stratifiés ensemble avant l'expo- sition à la lumière. Cette pré-stratification offre un certain nombre d'avantages, à la fois pendant la fabrication et pendant l'exposition à la lumière. Après l'exposition, les éléments sont séparés par la distribution d'une composition de traitement fluide qui, en se solidifiant, lie les éléments entre eux pour former le stratifié permanent désiré. Des procédés pour former de telles pellicules pré- stratifiées, dans lesquelles les deux éléments sont stratifiés temporairement avant l'exposition,sont décrits par exemple dans- lEbrevetsU.S.n' 3 625 231, 3 652 282 et 3 793 023. La description supplémentaire de cette réalisation de la présente invention peut être facilitée en se référant à la figure 2 du dessin ci-joint qui illustre une pellicule pour diffusion transfert adaptée pour fournir des clichés par a réflexion à positif-négatif intégré et utilisant des révéla- teurs chromogènes comme colorants d'image. La figure 2 montre une pellicule de diffusion-transfert comprenant un élément photosensible ou composant 2, un réci- pient frangible 30let un élément récepteur d'image ou com- posant 4. L'élément photosensible 2 comprend un support opa- que 10 portant à son tour une couche 12 de développateur chromogène cyan, une couche 14 d'émulsion d'halogénure d'ar- gent sensible au rouge, une couche intermédiaire 16, une couche 18 de développateur chromogène magenta, une couche 20 d'émulsion d'halogénure d'argent sensible au vert, une couche intermédiaire 22, une couche 24 de développateur chromogène jaune, une couche 26 d'émulsion d'halogénure d'argent sensi- ble au bleu, et une couche auxiliaire 28. L'élément positif ou récepteur d'image 4 comprend un support transparent 40 portant à son tour une couche 42 d'acide polymère, une couche 44 de temporisation et une couche 46 réceptrice d'image com- portant en dispersion un colorant xanthénique blanchissable de la présente invention sous forme d'un colorant filtre correctif de couleurs.Les deux éléments sont maintenus super- posés face à face, par exemple par un ruban de fixation (non montré),de sorte que l'exposition à la lumière des couches d'émulsion d'halogénure d'argent est effectuée à travers la couche 46 réceptrice d'image contenant le colorant blanchissa- ble., Le récipient frangible 30 contient une composition de traitement et est placé de façon à ce qu'après rupture,la com- position de traitement Soit répartie entre les éléments 2 et 4 superposés. En incorporant dans la composition.de traitement un pigment réfléchissant la lumière, de préférence, du dioxy- de de titane, une couche réfléchissant la lumière peut être obtenue contre laquelle l'image de transfert formée dans la couche 46 réceptrice d'image peut être vue. Les couches pho- tosensibles développées sont masquées à la vue par la couche réfléchissant la lumière et restent avec la couche 46 récep- trice comme parties du stratifié permanent. Le récipient fran- gible 30 est du type indiqué dans le brevet US n0 2 543 581 et est placé adjacent au bord principal de la pellicule. Dans le traitement de la pellicule, celle-ci est avan- cée par rapport a et entre une paire d'éléments applicateurs de pression quiexercent une compression sur le récipient frangible 30 pour éjecter son contenu liquide entre les com- posants 2 et 4 photosensibles et récepteurs d'image puis ré- partir la masse de liquide entre les feuilles en s'étalant vers les extrémités de celles-ci pour former une couche d'épais- seur prédéterminée sensiblement uniforme ayant au moins la même surface que la zone image. Afin de s'assurer qu'une quantité suffisante de liquide de traitement puisse former une couche ayant la surface et l'épaisseur désirées entre les feuilles, du liquide de traitement en excès peut être placé dans le récipient 30 et des moyens de captage (non montrés) peuvent être prévus pour recueillir et retenir l'excès du liquide de traitement qui déborde. Les détails des diverses couches de cette pellicule et de la pellicule de la figure 1 peuvent être trouvés dans les brevets et les demandes cités dans le présent mémoire et n'y sont pas décrits. Le traitement des pellicules du type décrit sur la fi- gure 2 est amorcé par la distribution de la composition de traitement entre les couches prédéterminées de la pellicule. Dans les zones exposées et développées, le développateur chromogène sera immobilisé comme une fonction de développement. Dans les zones non exposées et non développées le développateur chromogène ne réagit pas et ne diffuse pas, et ceci fournit une répartition selon une image du développateur chromogène, non-oxydé, diffusible dans la composition de traitement, comme une fonction du degré, point pour point, d'exposition de la couche d'halogénure d'argent. L'image de transfert désirée est obtenue par la diffusion par transfert vers la couche récep- trice d'image d'au moins une partie de cette répartition selon une image du développateur chromogène non- oxydé. Dans la réalisation montrée, le pH du système photo- graphique est contrôlé et réduit par la neutralisation de l'alcali après un intervalle prédéterminé selon les données du brevet US no 3 615 644 mentionné ci-dessus, pour réduire l'alcalinité à un pH auquel le développateur chromogène non- oxydé est sensiblement insoluble et nondiffusible. Comme on pourra le reconnaître facilement, les détails de ces pro- cédés n'appartiennent pas à la présente invention mais sont bien connus; les brevets US précédemment indiqués peuvent être consultés pour avoir une discussion plus spécifique de ces procédés. Des images polychromes peuvent être obtenues en fournis- sant le nombre nécessaire d'émulsions d'halogénure d'argent différemment exposables, et lesdites émulsions d'halogénure d'argent sont le plus souvent fournies communément sous forme de couches individuelles appliquées et superposées. Les pel- licules envisagées pour donner des images polychromes compren- nent deux ou plusieurs couches d'halogénure d'argent sensibi- lisées sélectivement, chacune ayant associée avec elle, une matière donnant un colorant d'image approprié, lequel possède des caractéristiques spectrales d'absorption sensiblement complémentaires à la lumière à laquelle l'halogénure d'argent associé est exposé. Les composants négatifs les plus souvent utilisés pour former des images polychromes sont la structure "tripack" et contiennent les couches d'halogénure d'argent sensible au bleu, sensible au vert et sensible au rouge, chacune ayant associée avec elle, dans la même coucheou dans une couche contigUe.une matière donnant un colorant d'image jaune, un colorant d'image magenta et un colorant d'image cyan, respectivement. Les couches intermédiaires ou couches d'es- pacement peuvent, si on le désire, être prévues entre les couches d'halogénure d'argent respectives et associées à des matières donnant les colorants d'image ou bien entre d'autres couches. Les éléments photosensibles polychromes intégrés de ce type général sont décrits dans le brevet US no 3 345 163, ainsi que dans les brevets US précédemment mentionnés, par exemple sur la figure 9 du brevet US no 2 983 606 mentionné ci-dessus. Un certain-nombre de modifications pour les structures décrites en rapport avec la figure 2 pourront être envisagées facilement par l'homme de l'art. Ainsi, par exemple, le néga- tif à couches multiples polychrome peut être remplacé par un négatif du type à filtre, comme illustré dans les brevets US n 2 968 554 et n0 2 983 606 mentionné ci-dessus, particu- lièrement en. se référant à-la figurez3 de ce brevet. Les matières donnant les colorants d'image qui peuvent être utilisées dans de tels procédés peuvent être généralement caractérisées soit (1) comme solubles ou diffusibles au départ dans la composition de traitement mais qui sont rendues sélec- tivement non-diffusibles dans un modèle selon une image comme une fonction de développement; soit (2j insolubles ou non- diffusibles initialement dans la composition de traitement mais qui sont rendues sélectivement diffusibleslou donnent un produit diffusibleidans un modèle selon une image, comme une fonction de développement. Ces matières peuvent être des colorants complets, ou des produits intermédiaires de colorants, par exemple des coupleurs colorésa. différence exigée dans la mobilité ou la solubilité peut par exemple être obtenue par une action chimique telle qu'une réaction redox ou une réaction de couplage. Comme exemples de matières solubles ou diffusibles initialement et leur application dans le procédé de diffusion- transfert en couleurs, peuvent être citées celles révélées par exemple dans les brevets US no 2 774 668,2 968 554, 2 983 606, 3 087 817, 3 185 567, 3 230 082, 3 345 163, et 3 443 943. Comme exemples de matières initialement non-diffusibles et leur utilisation dans les systèmes de transfert de couleurs, on peut mentionner les matières et les systèmes révélés dans les brevets US no 3 185 567, 3 719 489, 3 443 939, 3 443 940, 3 227 550, 3 227 552, et 4 076 529. Un grand nombre de types de substances donnant des colorants d'image et de pellicules utilisables avec ces substances sont également discutés dans le brevet US 3 647-437 mentionné ci-dessus, auquel on peut se rapporter. Il doit être également compris que les émulsions d'ha- logénures d'argent "positives directes" peuvent aussi être utilisées selon les substances donnant des colorants d'image particuliers utilisées et là o une image de transfert en cou- leurs positive ou négative est désirée. Un système d'opacification préféré qui doit être contenu dans la composition de traitement pour réaliser le traitement en dehors d'une caméra est celui décrit dans le brevet US no 3 647 437 sus-mentionné et comprend une dispersion d'un pig- ment minéral réfléchissant la lumière qui contient également au moins un agent absorbant la lumière, c'est-à-dire un agent filtre optique, à un pH supérieur aupKa de l'agent filtre optique dans une concentration efficace quand la composition de traitement est appliquée pour donner une couche montrant une densité de transmission optique supérieure à environ 6 unités de densiLé par rapport à la radiation incidente agissant sur l'halogénure d'arcent photosensible, et une densité de réfle- xion optique inférieure à environ 1 unité de densité par rap- port à la radiation incidente visible. Au lieu d'avoir le pigment réfléchissant la lumière dans la composition de traitement, ce pigment,utilisé pour masquer les couches photosensibles et pour donner le fond contre lequel l'image-de transfert en couleue formée dans la couche réceptrice d'image sera vue, peut être présent initia- lement en totalité ou en partie sous forme d'une couche pré-- formée dans la pellicule. Comme exemple d'une couche formée au préalable de ce genre, on peut citer celle des brevets US n0 3 615 421 et 3 620 724. L'agent réfléchissant peut être engendré in situ comme le révèlent les brevets US n0 3 647 434 et 3 647 435. Les développateurs chromogènes (ou autres substances donnant des colorants d'image) sont choisis de préférence pour leur capacité à donner des couleurs qui sont utilisées dans la réalisation de la photographie en couleurs soustractives, c'est-à-dire les couleurs cyan, magenta et jaune mentionnées préalablement.. Les développateurs chromogènes peuvent être incorporés dans les émulsions d'halogénure d'argent respectives, ou dans une réalisation préférée, dans une couche séparée derrière l'émulsion d'halogénure d'argent - 32 correspondante. Ainsi, un développateur chromogène peut par exemple être dans un revêtement ou une couche derrière l'émulsion d'halogénure d'argent respective et une telle couche de développateur chromogène peut être appliquée en uti- lisant une solution de revêtement contenant le développateur chromogène respectif réparti en une concentration calculée pour donner la densité de développateur chromogène désirée par unité de surface, dans un polymère naturel, ou synthétique filmogène, par exemple dans la gélatine, l'alcool polyvinylique et analogues, adapté pour être imprégné par la composition de traitement. Les développateurs chromogènes, comme noté ci-dessus, sont des composés qui contiennent le système chromophore d'un colorant-et ont également une fonction de développement de l'halogénure d'argent. Par "fonction de développement de l'halogénure d'argent" on désigne un groupement adapté pour dé- velopper l'halogénure d'argent expose. Une fonction de déve- loppement de l'halogénure d'argent préférée est un groupe hydroquinonyle. D'autres fonctions de développement appropriées comprennent des groupes ortho-dihydroxyphényle et hydroxy- phényle substitués en ortho et para par le radical amino. En général, lafonction de développement comprend une fonction de développement benzénoïde, c'est-à-dire un groupe aromatique développateur qui forme des substances quinonoidEsou quinones quand il est oxydé. La couche réceptrice d'image peut comprendre une des matières connues dans la technique, telles que alcool poly- vinylique, gélatine, etc. Elle peut contenir dés agents aptes à mordancer, ou sinon à fixer, le ou les colorant(s) d'image transféré(s). Les matières préférées comprennent l'alcool po- lyvinylique ou la gélatine contenant un mordant pour colorant tel que la poly-4-vinylpyridine, comme le révèle le brevet US n 3 148 061 et des copolymères greffés contenant la 4-vinylpyridine comme le révèle le brevet US n 3 756 814. Dans les divers systèmes de diffusion par transfert en couleurs qui ont été précédemment décrits et qui utilisent un liquide aqueux alcalin de traitement, il est bien connu d'utiliser un réactif à réaction acide dans une couche de la pellicule pour diminuer le pH environnant après le transfert substantiel du colorant afin d'augmenter la stabilité de l'ima- ge et/ou de régler le pH depuis le premier pH auquel les colorants d'image sont diffusibles jusqu'à un second pH (plus faible) auquel ils ne le sont plus. Par exemple, le brevet US no 3 415 644, mentionné ci-dessus, révèle des systèmes dans lesquels la réduction désirée du pH peut être effectuée en prévoyant une couche d'acide polymère voisine de la couche l colorable. Ces acides polymères peuvent être des polymères qui contiennent des groupes acide, par exemple des groupes acide carboxylique et acide sulfonique, qui sont capables de former des sels avec des métaux alcalins ou avec des bases organiques; ou des groupes pouvant donner des acides tels que les anhydrides ou les lactones. De préférence, l'acide polymère contient des groupes carboxyle libres. Par ailleurs, le réactif à réaction acide peut être dans une couche voisine de la couche d'halogènure d'argent la plus éloignée de la couche réceptrice d'image comme le décrit le brevet US n0 3 573 043. Un autre système pour obtenir un réactif à réaction acide est révélé dans le brevet US n0 3 576 625. Une couche intermédiaire inerte ou couche d'espacement peut être, et l'est de préférence, placée entre la couche d'acide polymère et la couche colorable afin de controler ou de "temporiser" la réduction du pH afin que cette réduction ne soit pas prématurée et n'interfère pas avec le processus de développement. Des couches d'espacement ou de "temporisation" appropriées pour cela sont décrites particulièrement dans les brevets US no 3 362 819, 3 419 389, 3 421 893, 3 455 686 et 3 575 701. Tandis que la couche d'acide et la couche d'espacement associée sont de préférence contenues dans le composant positif utilisé dans le système dans lequel la couche colorable et les couches photosensibles sont contenues sur des supports séparés, par exemple entre le support pour l'élément récepteur et la couche colorable; ou bien associées avec la couche colorable dans celle des pellicules intégrées, par exemple du côté de la couche colorable opposée aux composants négatifs, les couches en question peuvent, si on le désire, être associées avec les couches photosensibles telles que le révèlent par exemple les brevets US no 3 362 821 et 3 573 043. Dans les pellicules telles que celles décrites dans les brevets US no 3 594 164 et 3 594 165 sus-mentionnés, les couches en question peuvent être également contenues sur la feuille d'étalement utilisée pour faciliter l'application du liquide de traitement. Comme il est bien connu maintenant et illustré par exemple dans les brevets cités ci-dessus, la composition liquide de.traitement envisagée pour réaliser les procédés polychro- mes de diffusion par transfert, comprend au moins une solution aqueuse d'une matière alcaline, par exemple d'hydroxyde de sodium, d'hydroxyde de potassium, et analogues, et possède de préférence un pH supérieur à 12, et comprend le plus souvent de préférence un composé augmentant la viscosité et constituant une matière filmogène du type qui, lorsque la composition est étalée et séchée, forme une pellicule relativement solide et relativement stable. Les matières filmogènes préférées com- prennent des polymères à haut poids moléculaire tels que des éthers polymères solubles dans l'eau qui sont inertes vis-à- vis d'une solution alcaline telle que par exemple une hydroxy- éthylcellulose ou une sodium-carboxyméthylcellulose. D'autres matières filmogènes ou agents épaississants, dont la capacité à augmenter la viscosité n'est presque pas altérée quand elles restent en solution pendant longtemps, peuvent être également utilisées. La matière filmogène est de préférence contenue dans la composition de traitement en des quantités appropriées telles, qu'elle communique à la composition une viscosité supérieure à 100 cp à une température d'environ 240C, et de préférence, de l'ordre de 100 000 cpb. à200 000 cp à cette température. Dans des réalisations particulièrement utilisables, le support polymère transparent contient une petite quantité d'un pigment, par exemple du noir de carbone, pour empêcher la formation de voile due à une canalisation de la lumière par réflexion interne dans le support transparent et à la sortie ultérieure, en dehors de la face du support portant les couches photographiques, de la lumière actinique tombant sur un bord de ce suppport; ces éléments sont décrits dans le brevet belge n0 777 407. Le support transparent peut avantageusement renfer- mer un produit absorbant la lumière ultraviolette. En vue d'illustrer la présente invention, une solution d'un échantillon du composé de l'exemple 1 est incorporé dans la couche 3 réceptrice d'image d'un composant récepteur d'image, comprenant la structure mentionnée ci-dessousen mélangeant la solution du composé avec une solution de copo- lymère greffé et en appliquant ce mélange sur le dessus d'une couche de temporisation pour compléter le composant récepteur d'image. Un support pelliculaire transparent en polyéthylène téréphtalate de 0,1 mm d'épaisseur est revêtu successivement par: 1. comme couche d'acide polymère, un mélange d'environ 9 parties d'un ester partiel butylique d'un copolymère polyéthylène/anhydride maléique et une partie de butyral polyvinylique- appliqué à raison d'environ 26 900 mg/m; 2. une couche de temporisation contenant dans un rapport de 14: 1 un tétrapolymère constitué par 60 parties d'acrylate de butyle,30 parties de diacétoneacrylamide, 4 parties de styrène et 6 parties d'acide méthacrylique,et d'alcool polyvinylique,à raison de 5380 mg/m 3. un copolymère greffé de 4-vinylpyridine et de chlo- rure de vinylbenzyltriméthylammonium,greffé sur l'hydroxy- éthylcellulose dans un rapport pondéral de 2,2/1/2,2,respec- tivement, appliqué à raison de 3 228 -mg/m2 pour donner une couche réceptrice d'image et contenant le composé colorant choisi à raison de 118 mg/m2. (les particules de colorant sont présentes dans le revêtement), Le composant récepteur d'image contenant le composé co- lorant est placé sur un morceau de Mylar revêtu de gélatine et les densités de transmission pour le rougeC10 le vertCG) et le bleu(B)sont enregistrées sur un densitomètre de trans- mission. Ensuite plusieurs gouttes d'une solution aqueuse de KOH 1N sont ajoutées à la feuille de gélatine, et le com- posant récepteur d'image est légèrement pressé contre la feuil- le de gélatine pour blanchir le composé colorant. Au bout d'environ 60 secondes, les densités de transmission sont encore enregistrées pour le rouge (R),le vert (G) et le bleu (B)pour le "sandwich".Les résultats sont indiqués ci-dessous. Densités de transmission Avant blanchiment Apres blanchiment R G B R G B 19 06 05 02 00 02 Le densitomètre est étalonné à 0,00 pour R, G, B avec deux morceaux de Mylar revêtus de gélatine dans le faisceau lumineux. D'après ces résultats, on peut voir que les colorants de la présente invention sont efficaces pour absorber les radiations dans une certaine gamne de longueurs d'ondes et, quand ils sont traités avec une solution aqueuse d'alcali,ils sont blanchis, c'est-à-dire décolorés. Il faut noter que divers solvants peuvent être utilisés pour la dis- persion des colorants dans la couche réceptrice d'image ou dans une autre couche appropriée du produit photographique et que les solvants utilisés peuvent être facilement choisis pour un composé donné. Il faut aussi re- marquer que si l'anion risque d'avoir éventuellement un effet défavorable sur la matière photosensible, le colorant sera placé ailleurs que dans la ou les couche(s) d'émulsion d'halogénure d'argent, et en fonction de la mobilité du colorant dans une matrice ou un liant donnés,il peut être souhaitable d'utiliser un groupe immobilisateur ou un groupe qui se fixera sur la matricepour empêcher la migration du colorant particulièrement si le produit photographique est soumis à des conditions de température et d'humidité élevées avant son utilisation. Egalement, il faut noter qu'en utilisant les colorants de la présente invention pour corriger la balance des couleurs, par exemple dans les pellicules photographiques polychromes de dif- fusion-transfert, un élément photosensible peut être exposé sous un coin gradué polychrome et traité par diffusion-transfert avec une composition de traitement et un élément récepteur d'image données. Les courbes D log E pour le bleu,le vert et le rouge,de l'image polychrome de transfert résultante (image échantillon) sont ensuite préparées.L'examen de ces courbes D log E indique à l'expert en sensitométrie photographique chromatique, la façon et l'étendue selon laquelle et à laquelle les courbes D log E individuelles s'écartent de la forme des courbes désirées. D'a- près ces examens,on peut déterminer par l'analyse et l'expérience classiques ccibien de filtrations seront nécessaireslet pour quelle(s) gamme(s) de longueurs d'ondes elles le seront>pour obtenir une balance des couleurs plus désirable. L'élément photosensible d'une autre pellicule ayant l'élément photosensible, l'élément récepteur d'image et la composition de traitement identiques à ceux utilisés pour obtenir l'image échantil- ion, est ensuite soumis à la même exposition à travers un ou des filtre(s) correcteur(s) de couleurs classique(s)) de la couleur et de la densité estimées être nécessaires, pour ap- porter les changements désirés dans les courbes D log E de l' image échantillon. Les courbes D log E pour le bleu, le vert et le rouge de l'image de transfert polychrome d'essai résul- tante sont ensuite préparées et comparées avec l'échantillon. Bien que plus d'un "essai" puissent être nécessaires pour déterminer la filtration chromatique la plus efficace pour obtenir les changements désirés de la forme des courbes D log E, ces essais peuvent être réalisés rapidement et facilement. Quand la filtration chromatique appropriée a été déterminée, une couche, contenant un ou des colorant(s) correcteur(s) de couleurs, absorbant la lumière dans la ou les gamme(s) de longueurs d'ondes appropriée(s), est appliquée sur un support transparent à une densité de recouvrement calculée pour obtenir la densité exigée. Cette couche de colorant correcteur de couleurs "d'essai" est placée sur le trajet de l'exposition et l'essai d'exposition précédent est répété. L'analyse des courbes D log E de l'image de transfert polychrome résultante indiquera quels sont les changements, s'il y en avqui doivent être faits dans la gamme et la densité d'absorption spectrales avant d'incorporer une couche de colorant correcteur de couleurs correspondant dans la pellicule de diffusion-transfert. Il faut remarquer que la réalisation de l'expostion à la lumière à travers une couche contenant le ou les colorant(s) de la présente invention est efficace pour "filtrer", c'est-à- dire pour diminuer l'exposition donnée à la ou aux couche(s) d'halogénure d'argent exposable(s), grâce à la lumière absor- bée par ledit ou lesdits colorant(s) correcteur(s) de couleurs, et qu'un ou plusieurs colorant(s) de la présente invention peuvent être utilisés en même temps que d'autres colorants- filtres pour réaliser des changements dans une, deux ou les trois courbes individuelles H et D pour le rouge, le vert et le bleu, afin de réaliser la balance des couleurs désirée. Bien que les colorants de l'invention trouvent une utilisation particulière dans les pellicules photographiques de diffusion- transfert, et dans d'autres pellicules photographiques, o il est souhaitable de blanchir le ou les colorant(s) pendant le traitement qui suit l'exposition à la lumière à travers la ou les couche5(s) de colorant, les colorants de l'invention peuvent être également utilisés dans des pellicules de dif- fusion-transfert et d'autres pellicules o le colorant est placé de façon à ne pas contribuer à la densité chromatique de l'image de transfert ou de l'image finale. Si la couche de colorant-filtre à travers laquelle l'exposition à la lumière a été faite ne fait pas partie de l'image de transfert, ou bien si-l'image finale est masquée à la vue comme dans certaines structures de clichés par réflexion à positif-négatif intégrés, le colorant filtre "non blanchi" ne doit pas diffuser vers la couche réceptrice d'image contenant l'image transfert. Le carac- tère de non-diffusion exigé peut être obtenu en utilisant un mordant approprié, en utilisant des substituants "ballast" ou "accrocheurs" à longue chaîne et/ou d'autres techniques connues dans le métier. Comme noté dans l'exemple ci-dessus, dans une pelli- cule de diffusion-transfert intégrée, le ou les colorant(s) cor- recteur(s) de couleurs peut(vent) être incorporé(s) dans la couche réceptrice d'image. Le choix de l'emplacement du ou des colorant(s) correcteur(s) de couleurs dépendra en grande partie du stade du procédé de fabrication auquel la détermi- nation est faite pour incorporer un tel colorant correcteur de couleurs. Comme on le verra facilement, la fourniture du ou des colorant(s) correcteur(s) de couleurs dans une couche séparée présente l'avantage de permettre une modification une fois que les composants ont complètement "mûris",et également permet une modification différente des parties du même lot du composant positif. Les supports pour les diverses couches peuvent être un quelconque support des types connus utilisables dans l'art. Dans la réalisation préférée, o un cliché par réflexion à négatifpositif intégrés est obtenu, les supports doivent être stables -en dimensions et peuvent être des supports pelliculaires en polyéthylènetéréphtalate ou en un autre polymère, comme le révèlent les brevets mentionnés ci-dessus. * Il faut noter que l'image de transfert formée après exposition et traitement des pellicules du type montré sur la figure 2 sera une image du sujet renversée géométriquement. Par conséquent, pour obtenir des images de transfert géométrique- ment non renversées, l'exposition de ces pellicules doit être réalisée à travers un système optique de renversement de l'image, tel que dans une caméra possédant un système optique de renversement d'image utilisant des optiques à miroir, par exemple, tel que décrit dans le brevet US na 3 447 437. Là o l'expression "image positive" a été utilisée, cette expression doit être interprétée dans un sens restrictif puisqu'elle est utilisée d'abord à titre illustratif du fait qu'elle définit l'image produite sur la couche réceptrice d'image comme étant inversée, dans le sens positif ou négatif, par rapport à l'image dans les couches d'émulsion photosensibles. Comme exemple d'une autre signification pour "image positive", supposons que l'élément photosensible soit exposé à la lumière actinique à travers un cliché transparent négatif. Dans ce cas, l'image latente dans les couches d'émulsion photosensibles sera positive et l'image en couleurs produite sur la couche portant l'image sera négative. L'expression "image positive" est envisagée pour couvrir une image de ce genre produite sur la couche portant l'image aussi bien que les images de trans- fert obtenues en utilisant des émulsions d'halogénure d'argent positives directes pour donner une image positive du sujet photographié. Bien que l'utilisation des colorants xanthéniques de la présente invention ait été illustrée comme appliquée à des pellicules de diffusion- transfert intégrées, si l'image de transfert est maintenue avec l'élément photosensible dévelop- pé comme faisant partie d'un stratifié permanent, il sera bien compris que les colorants xanthéniques de la présente invention peuvent aussi être utilisés pour donner une couche ou des couches anti-halo, filtrantes correctrices des- couleurs, ou d'autres couches filtrantes, dans les pellicules de diffusion- transfert si-l'image de transfert, en argent ou en couleurs, est séparée de la ou des couche(s) photosensible(s) dévelop- pée (s), après le traitement. Bien que les matières donnant des colorants d'image soient de préférence des développateurs chromogènes, il faut noter que d'autres types de colorants d'image et de produits intermédiaires de colorants peuvent être utilisés pour donner l'image de transfert en couleurs. En plus de leur utilisation dans les produits et les procédés photographiques de diffusion-transfert, les colorants xanthéniques de la présente invention peuvent aussi être uti- lisés dans les couches filtres des matières photographiques classiques, par exemple dans les couches anti-halo ou les -couches correctrices de couleurs dans les négatifs classiques, et peuvent être placés dans la ou les couche(s) appropriée(s) en une quantité suffisante pour donner l'effet de filtrage désiré. Le choix et l'incorporation du colorant xanthénique pour obtenir l'effet de filtrage désiré peut être réalisé d'une façon connue en utilisant des techniques classiques et sont bien connus de l'homme de l'art. Par exemple, en vue de la correction des couleurs, le ou les colorant(s) peut ou peuvent absorber la lumière dans une gamme spécifique de longueurs d'ondes, par exemple en lumière bleue, verte ou rouge, ou bien dans une combinaison de plusieurs gammes de longueurs d'ondes et seront placés dans une couche à travers laquelle l'exposition à la lumière est faite. A vrai dire, il peut être souhaitable dans un cas donné de filtrer la lumière de deux gammes différentes de longueurs d'ondes dans un rapport tel, qu'une émulsion d'halogénure d'argent reçoive plus de filtrage pendant l'exposition qu'une autre. Comme dans les pellicules de diffusion-transfert, le ou les colorant(s) choisi(s) pour la correction des couleurs sont avantageusement appliqué(s) une fois que l'élément photosensible a vieilli jusqu'à "maturité", c'est-à-dire que la sensitométrie de l'élément photosensible fabriqué ne change ploedu tout d'une façon significative avec le temps. Si les colorants de la présente invention sont uti- lisés pour des applications anti-halo, ils peuvent être incor- porés par exemple dans une couche sur un ou sur les deux côtés d'un support portant la ou les couche(s) photosensible(s) et s'ils sont utilisés comme agents'filtres optiques, ils seront placés de façon à empêcher la formation de voile par post- exposition durant le traitement à la lumière ambiante sans, naturellement, interférer avec l'exposition selon une image de la ou des couches photosensiblesyon sans interférer avec la visée de l'image finale. REVENDICATIONS 1. Produit photographique renfermant une pluralité de couches comprenant un support et au moins une couche d'émul- sion d'halogénure d'argent photosensible portée par ledit support, caractérisé par le fait qu'au moins une des couches contient un composé du xanthène coloré ayant la formule: - N N X% t' R' dans laquelle X est -S02- -N-COCH3 ou-SO02-N- C02(CH2)2Y o R' est un groupe alkyle, Y est un groupe électro-attrac- tif et A est un anion. 2. Produit photographique selon la revendication 1, caractérisé par le fait que ledit composé coloré est placé dans une couche permeable à la composition de traitement du même côté dudit support que la ou lesdites couche(s) d'émul-- sion d'halogénure d'argent. 3. Produit photographique selon la revendication 2, caractérisé par le fait qu'il comprend dans l'ordre, ledit support, ladite couche d'émulsion d'halogénure d'argent photo- sensible et ladite couche contenant ledit composé coloré. 4. Produit photographique selon la revendication 3, caractérisé par le fait qu'il comprend une couche de précipi- tation de l'argent portée par ledit support ou par un second support et placée de façon à recevoir une image argentique de diffusion-transfert par application d'une composition aqueuse alcaline de traitement pour fournir un agent développa- teur d'halogénure d'argent, et un solvant pour l'halogénure d'argent. 5. Produit photographique selon la revendication 4, caractérisé par le fait qu'il comprend., dans l'ordre, ledit support, un filtre polychrome additif, ladite couche de précipitation de l'argent, ladite couche d'émulsion d'halo- génure d'argent photosensible et ladite couche dudit composé coloré, ledit support étant transparent. 6.- Produit photographique selon la revendication 2, caractérisé par ie fait que ledit support est transparent et que ledit composé coloré est placé dans une couche entre ledit support et ladite ou lesdites couche(s) d'émulsion d'halogénure d'argent. 7.- Produit photographique selon la revendication 2, caractérisé par le fait qu'il comprend,en plus,une couche dudit composé coloré dépose sur la couche d'émulsion d'ha- logénure d'argent photosensible la plus éloignée dudit sup- port1sur la surface opposée dudit support. 8.- Produit photographique selon la revendication 2, caractérisé par le fait que lesdites couches d'éemulsion d'halogénure d'argent sont une couche d'émulsiond'halogénure d'argent sensible au rouge,une couche d'mulsion d'halogénure d'ar- gent sensible au vert et une couche d'émulsion d'halogénure d'argent sensible au bleu, chacune desdites couches d'émul- sion ayant une substance donnant un colorant d'image associé avec elle. 9.- Produit photographique selon l'une quelconque des revendications 1 à 8, caractérisé par le fait que ledit composé coloré a la formule: C N N )G O S 2-Nô-C 2(CH2) 2S02CH3 Y) CH3 S s est un anion. 44 - 10. Produit photographique pour former une image poly- chrome de diffusion-transfert, ledit produit comprenant un premier élément en forme de feuille comprenant un premier support portant une couche d'émulsion d'halogénure-d'argent sensible au rouge, une couche d'émulsion d'halogénure d'ar- gent sensible au vert, et-une couche d'émulsion d'halogénure d'argent sensible au bleu, lesdites couches d'émulsion d'ha- logénure d'argent ayant associées avec elles, respectivement une matière donnant un colorant d'image cyan, une matière donnant un colorant d'image magenta et une matière donnant un colorant d'image jaune; un second élément en forme de feuille comprenant un second support; ledit premier et ledit second éléments en forme de feuille étant superposés, ou adaptés pour être amenés en superposition, avec lesdits supports se trouvant à l'extérieur; au moins un desdits supports étant transparent- pour permettre l'exposition à la lumière desdites émulsions d'halogénure d'argent à travers lui; un récipient frangible.contenant d'une façon libérable une composition aqueuse-alcaline de traitement, ledit réci- pient frangible étant placé de façon à pouvoir décharger laditecomposition de traitement entre une paire de couches prédéterminées portées par lesdits supports; une couche récep- trice d'image portée par un desdits supports, le produit photographique susvisé étant caractérisé par le fait qu'un composé du xanthène coloré est placé dans une couche perméable à la composition de traitement portée par un desdits supports, ledit composé du xanthène ayant la formule: dans laquelle X est So2-t-COCa3 ou S02-LC02(CH2)2Y. -C2(H) 2y o R' est un groupe alkyle; Y est un groupe électro-attractif et A est un anion. 11.- Produit photographique selon la revendication.10, caractérisé par le fait que ledit composé coloré est placé de façon à ce que l'exposition à la lumière desdites couches d'émulsion d'halogénure d'argent soit effectuée à travers lui. 12.- Produit photographique selon la revendication 11, caractérisé par le fait que ledit second support est transpa- rent et que ladite couche réceptrice d'image et ledit colo- rant filtre sont portés par ledit second support transpa- rent dudit second élément en forme de feuille. 13.- Produit photographique selon la revendication 10, caractérisé par le fait que ledit produit comprend un moyen fournissant une couche d'un pigment blanc entre ladite couche réceptrice d'image et lesdites émulsions d'halogénure d'argent. 14.- Produit photographique selon la revendication 13, caractérisé par le fait que ledit moyen fournissant une couche d'un pigment blanc comprend un pigment blanc dirspersé dans ladite composition de traitement. 15.- Produit photographique selon la revendication 13, caractérisé par le fait que ledit moyen fournissant une cou- che d'un pigment blanc.comprend une couche formée au préala- ble d'un pigment blanc. 16.- Produit photographique selon la revendication 12, caractérisé par le fait que ledit composé coloré est placé dans ladite couche réceptrice d'image. 17.- Produit photographique selon la revendication 15, caractérisé par le fait que ledit composé coloré est placé dans ladite couche formée au préalable d'un pigment blanc. 18.- Produit photographique selon la revendication , caractérisé par le fait. que chacune des&ites matières donnantdes colorants d'image est une matière donnant un, colorant d'ima- ge choisi parmi les colorants d'image et les produits inter- médiaires de colorant d'image. 19.- Produit photographique selon la revendication 18, caractérisé par le fait que chacune desdites matières don- nant un colorant d'image est un colorant. 20.-Produit photographique selon la revendicatinnon 19, caractérisé par le fait que chacun desdits colorants est un développateur chromogène 21._ Produit photographique selon la revendication 10, caractérisé par le fait que ledit premier et ledit second éléments en forme de feuille sont superposés. 22.- Produit photographique selon la revendication 10, caractérisé par le fait que ledit second élément en forme de feuille est adapté pour être superposé avec ledit premier élément en forme de feuille. 23._ Produit photographique selon la revendication 12, caractérisé par le fait que ledit premier support est opaque. 24.- Produit photographique selon la revendication 11, caractérisé par le fait que lesdits premier et second supports sont transparents,. 25.- Produit photographique selon l'une quelconque des revendications 10 à 24, caractérisé par le fait que ledit composé coloré a la formule: 0 A 25. 0 -N-CO (CH2)2SO2CH3 2 122 2 CH3 o Atest un anion. 26.- Procédé photographique qui comprend les stades suivants: exposition d'une pellicule photosensible compre- nant une pluralité de couches renfermant au moins une couche d'émulsion d'halogénure d'argent photosensible portée sur un support et la mise en contact de la ou desdites couche(s) d'émulsion d'halogénure d'argent photosensible(s) avec une composition aqueuse alcaline de traitement ayant un pH alca- lin pour réaliser le développement, ce procédé étant carac- térisé par le fait qu'au moins une desdites couches contient un composé du xanthène coloré ayant la formule: -0 X AG V R' RI --S-N-CG., (CH y dans laquelle X est -S02- N-- COCH3 Ou -S O2 (CH2)2Y o R' est un groupe alkyle; Y est un groupe électro-attrac- tif et A est un anion. 27.- Procédé photographique selon la revendication 26, caractérisé par le fait que ledit composé coloré est placé dans une couche perméable à la composition de traitement du même côté dudit support que ladite couche d'émulsion d'halo- génure d'argent et que le pH de ladite composition de traite- ment en contact avec ledit composé coloré est maintenu à un pH alcalin pendant un temps suffisant pour effectuer le clivage dudit groupe X, ce qui fait que ledit composé coloré est transformé en un composé cyclisé incolore. 28.- Procédé photographique selon la revendication 27, est caractérisé par le fait que ledit support/transparent et que ledit composé coloré est placé dans une couche entre ledit support et ladite ou lesdites couche(s) d'émulsion d'halogénu- re d'argent 29.- Procédé photographique selon la revendication 27, caractérisé par le fait que ladite pellicule comprend une couche dudit composé coloré appliquée sur la couche d'émulsion d'halogénure d'argent la plus éloignée dudit supportsur la surface opposée dudit support 30.Procédé photographique selon la revendication 27, caractérisé par le fait quelesdites couches d'émulsion d'halogé- nure d'argent sont une couche d'halogénure d'argent sensible au rouge, une couche d'halogénure d'argent sensible au vert et une couche d'halogénure d'argent sensible au bleu, chacune desdites couches d'émulsion ayant une matière donnant un colorant d'image associé avec. elle. 31. Procédé photographique selon la revendication 27, caractérisé par le fait qu'il comprend le stade de la sépara- tion de ladite composition de- traitement du contact avec la- dite pellicule après le développement et le clivage irréver- sible dudit groupe X. 32. Procédé photographique comprenant en combinaison les opérations suivantes: (a) l'exposition d'une pellicule photosensible consti- tuée par une pluralité de couches comprenant un support por- tant au moins une couche d'émulsion d'halogénure d'argent photo- sensible ayant associée avec elle, une matière donnant une image, une couche réceptrice d'image adaptée pour recevoir une matière solubilisée donnant une image y diffusant; (b) la mise en contact de la ou desdite(s) couche(s) d'halogénure d'argent et dudit composé coloré avec une compo- sition de traitement ayant un pH alcalin; (c) la réalisation ainsi du développement de la ou desdite(s) couche(s) d'halogénure d'argent; (d) le maintien du pH de ladite composition de traite- ment à un pH alcalin; (e) la formation, comme résultat dudit développement, d'une répartition selon une image d'une matière donnant une image diffusible; et (f) le transfert par diffusion d'au moins une partie de ladite répartition selon une image de la matière donnant une image diffusible vers ladite couche àdaptée pour recevoir ladite matière pour y fournir une image de transfert, ce procédé étant caractérisé par le fait qu'au moins une desdites couches sur le même côté dudit support que la ou lesdite(s) couche(s) d'halogénure d'argent contient un composé de xanthène coloré ayant la formule 3N d e 5NN A() à,49 R dans laquelle X est-SQ2-N-C ou -S02.4--w ô2 (CH2) 2Y; o R' est un groupe alkyler Y est un groupe électro-attractif, et A est un anion, et que le pH de ladite composition de trai- tement en contact avec ledit composé coloré est maintenu àun pH alcalin pendant un temps suffisant pour effectuer un clivage irréversible dudit groupe X,ce qui fait que ledit composé coloré est transformé en un composé cyclisé incolore. 33. Procédé photographique selon la revendication 32, caractérisé par le fait qu'il comprend le stade du maintien de ladite pellicule intacte après ledit traitement. 34. Procédé photographique selon la revendication 33, caractérisé par le fait que ladite composition de traitement comprend un solvant de l'halogénure d'argent et que ladite image de transfert est une image argentique. 35. Procédé photographique selon la revendication 34, caractérisé par le fait que ladite pellicule photosensible comprend dans l'ordre, un support transparent, un filtre poly- chrome additif, une couche réceptrice d'image renfermant une couche de précipitation de l'argent, une couche d'émulsion d'halogénure d'argent photosensible et une couche dudit composé coloré. 36. Procédé photographique selon l'une quelconque des revendications 32 à 35, caractérisé par le fait que ledit composé coloré a la formule i A0 t gQ22-N (CH2) 2S02CH3 oi'LA est un anion. 37.- Procédé photographique pour la formation d'une image polychrome de diffusiorr-transfert qui comprend les stades suivants: (a) l'exposition d'une pellicule photosensible qui comprend en combinaison, un premier élément en forme de feuille, constitué par un premier support portant une couche d'émul- sion d'halogénure d'argent sensible au rouge, une couche d'émulsion d'halogénure d'argent sensible au vert et une couche d'émulsion d'halogénure d'argent sensible au bleu, lesdites couches d'émulsion d'halogénure d'argent ayant as- sociées avec ellesrespectivement, une matière donnant un colorant d'image cyan, une matière donnant un colorant d'image magenta et une matière donnant un colorant d'image jaune; un seconde élément en forme de feuille constitué par un second support; lesdits premier et second éléments en forme de feuille étant superposés, ou adaptés pour être amenés en superposition avec lesdits supports étant à l'extérieur; au moins un desdits supports étant transparent pour permettre l'expo- sition à la lumière desdites émulsions d'halogénure d'argent à travers lui; un récipient frangible contenant d'une manière libérable une composition aqueuse alcaline de traitement, ledit récipient frangible étant placé de façon à pouvoir dé- charger ladite composition de traitement entre une paire de couches prédéterminées portée par lesdits supports; une couche réceptrice d'image portée par un desdits supports;et une composition colorée placée dans une couche perméable à la composition de traitement portée par un desdits supports; (b) la mise en contact de ladite ou desdites couche(s) d'halogénure d'argent et dudit composé coloré avec une com- position de traitement ayant un pH alcalin; (c) la réalisation ainsidadéveloppement de ladite ou des- dites couche(s) d'halogénure d'argent; (d) le maintien du.pH de ladite composition de traite- ment en contact avec ledit composé coloré-; 35. (e) la formation comme résultat dudit développement d'une répartition selon une image d'une matière. donnant un colorant d'image diffusiblei et (f) le transfert par diffusion d'au moins une partie -51 de ladite répartition selon une image de la matière donnant un colorant d'image diffusible vers ladite couche réceptrice d'image pour y donner une image de transfert, ledit procédé étant caractérisé par le fait que ledit composé coloré est un composé du xanthène ayyant 1. foe.u4u S N N X AsG R' R' j - SO -N- OCH OU. -S -N-C C dans laquelle X est SO2 3 2 -C0(CH2)2Y o R ' est un groupe alkyle, Y est un groupe électro-attractif et A est un anion,ledit groupe X subissant une réaction de clivage irréversible avec la base qui est complète dans un temps prédéterminé à un pH alcalin prédéterminé; que ledit pH alcalin de la composition de traitement est au moins aussi élevé que ledit pH prédéterminé et que laaite composi- tion de traitement est maintenue en contact avec ledit com- posé coloré à un pH au moins aussi élevé que ledit pH alca- lin prédéterminé pendant un temps suffisant pour effectuer le clivage irréversible dudit groupe Xce qui fait que ledit composé coloré est transformé en un composé cyclisé incolore. 38.- Procédé photographique selon la revendication 37, caractérisé par le fait que ledit composé coloré est placé de façon à ce que l'exposition de ladite ou desdites cou- ch(s)d'halogénure d'argent est effectuée à travers lui. 39.- Procédé photographique selon la revendication 38, caractérisé par le fait que ledit second support est trans- parent et que ladite couche réceptrice d'image et ledit composé coloré sont portés par ledit second support trans- parent dudit second élément en forme de feuile. 40.- Procédé photographique selon la revendication 38, caractérisé par le fait que ledit produit comprend-un moyen fournissant une couche d'un pigment blanc entre ladite couche réceptrice d'image et lesdites émulsions d'halogénure d'argent. 41.- Procédé photographique selon la revendication 40, caractérisé par le fait que ledit moyen fournissant une couche d'un pigment blanc comprend un pigment blanc dispersé dans ladite composition de traitement. 42.- Procédé photographique selon la revendication 40,- caractérisé par le fait que ledit moyen fournissant une couche d'un pigment blanc comprend une couche préformée d'un pigment blanc. 43.- Procédé photographique selon la revendication 39, caractérisé par le fait que ledit colorant filtre est placé dans ladite couche-réceptrice d'image, 44.- Procédé photographique selon la revendication 37, caractérisé par le fait que chacune desdites matières donnant des colorants d'image est une matière donnant un colorant d'image choisi parmi les colorants d'image et les produits intermédiaires de colorants d'image. 45.- Procédé photographique selon la revendication 44, caractérisé par le fait que chacune desdites matières donnant des colorants d'image est un colorant. 46.- Procédé photographique selon la revendication 45, caractérisé par le fait que chacun desdits colorants est un développateur chromogène. 47.- Procédé photographique selon la revendication 37, caractérisé par le fait que lesdits premier et second élé- ments en forme de feuille sont superposés. 48.- Procédé photographique selon la revendication 37, caractérisé par le fait que ledit second élément en forme de feuille est adapté pour être superposé audit premier élément en forme de feuille. 49.- Procédé photographique selon la revendication 39, caractérisé par le fait que ledit premier support est opaque 50.- Procédé photographique selon l'une quelconque des revendications 37 à 49, caractérisé par le fait que ledit composé coloré a la formule 53-.. NN 1-1 K- AO SO2-N-CO2 (CH2) SO2CH 2 22CH323 CH3 o A est un anion. 51.- Composé caractérisé par le fait qu'il a la formule- A( dans laquelle X est R' R' I I --SO2- N-COCH3 ou -SO2- N--CO2(CH2)2Y o R' est un groupe alkyle, Y est un groupe électro-attractif et A est un anion. 52.- Composé selon la revendication 51, caractérisé par le fait que ledit X est RI' -S02-N-COCH3. 53.- Composé selon la revendication 51, caractérisé par le fait que X est- R' -SQ -N-CO CH Y -5 2- N-CO2(CH2)2Y 54.- Composé selon la revendication 53; caractérisé par le fait que lit t Y est un groupe électro-attractif ayant une valeur sigma positive supérieure à 0,60. - 55.Le composé ayant la formule: - Br0 SO2- I-CO2 (CH2)2SO2CH3 CH3 56. Le composé ayant la formule: BrE